Brevet FR3066768A1 (20181130)

REVENDICATIONS1. Procédé de préparation d'une membrane métallique nanomaillée (5) comprenant une étape de désalliage (1) d'une couche mince (6) d'un alliage métallique déposée sur un substrat (7), ledit procédé étant caractérisé en ce que ladite couche mince (6) présente une épaisseur comprise entre 1 et 100 nm, et en ce que ladite étape de désalliage (1) est réalisée par exposition de ladite couche mince (6) à une vapeur acide (8), afin de former ladite membrane métallique nanomaillée (5).\n<CLM>\1\tProcédé de préparation selon la revendication 1, caractérisé en ce que ledit alliage métallique comprend au moins un premier élément métallique destiné à entrer dans la composition de ladite membrane (5), et au moins un deuxième élément métallique destiné à être gravé chimiquement sur ledit substrat (7), le potentiel standard d'oxydoréduction dudit premier élément avec un acide étant supérieur au potentiel standard d'oxydoréduction du deuxième élément métallique avec un acide, la concentration atomique dudit deuxième élément métallique dans ladite couche mince métallique (6) étant supérieure à un seuil prédéterminé en-dessous duquel la gravure chimique dudit deuxième élément métallique sur ledit substrat est réduite. Procédé de préparation selon l'une quelconque des revendications 1 et 2, caractérisé en ce que ledit alliage métallique comprend une pluralité de premiers éléments métalliques destinés à entrer dans la composition de ladite membrane métallique nanomaillée (5). Procédé de préparation selon l'une quelconque des revendications 1 à 3, caractérisé en ce que ladite couche mince (6) a une épaisseur comprise entre 1 et 80 nm. Procédé de préparation d'une membrane métallique nanomaillée (5) selon l'une quelconque des revendications 1 à 4, caractérisé en ce qu'il comprend une étape de décollement (3) de ladite membrane nanomaillée (5) dudit substrat (7) par trempage dans une solution de décollement (9). Procédé de préparation selon la revendication 5, caractérisé en ce qu'il comprend une étape ultérieure de transfert (4) de ladite membrane nanomaillée (5) sur un objet (10) par immersion d'une portion de surface dudit objet (10) dans ladite -solution de décollement (9) entrainant la percolation des domaines nanomaillés. Procédé de préparation selon l'une quelconque des revendications 1 à 6, caractérisé en ce qu'il comprend une étape de dépôt (1) de ladite couche mince métallique (6)3.\n<CLM>\1\t5.\n<CLM>\1\t7. 3066768 23 sur ledit substrat (7) mise en oeuvre par pulvérisation cathodique magnétron, pulvérisation cathodique d'un alliage, évaporation, co-évaporation, dépôt chimique en phase vapeur ou ablasion laser.\n<CLM>\1\tMembrane métallique nanomaillée (5) susceptible d'être obtenue par le procédé de 5 préparation selon l'une des revendications 1 à 7, caractérisée en ce que son épaisseur est comprise entre 1 et 100 nm.\n<CLM>\1\tUtilisation d'une membrane métallique nanomaillée (5) selon la revendication 8, comme revêtement transparent pour la conduction électrique.\n<CLM>\1\tUtilisation d'une membrane métallique nanomaillée (5) selon la revendication 8, 10 comme revêtement pour la détection de fissures ou déchirures de surface.